(57)【特許請求の範囲】
【請求項１】
るつぼおよびマーブル法により製造され、繊維内部とは異なる組成を有する外殻を有するガラス繊維であって、該ガラス繊維がモルパーセントで、
ＳｉＯ2                         ６６−６９．７
Ａｌ2Ｏ3                          ０−２．２
アルカリ土類金属酸化物            ７−１８
アルカリ金属酸化物                ９−２０
Ｂ2Ｏ3                            ０−７．１
からなり、該ガラス繊維が、
ＳｉＯ2モルパーセントと、Ａｌ2Ｏ3、アルカリ土類金属酸化物、アルカリ金属酸化物およびＢ2Ｏ3の合計モルパーセントとの比で定義される
Ｃ（酸）≧１．９５、
ＳｉＯ2およびＡｌ2Ｏ3の合計モルパーセントと、アルカリ土類金属酸化物、アルカリ金属酸化物およびＢ2Ｏ3の合計モルパーセントとの比で定義される
Ｃ（生体）≦２．３０、
ＳｉＯ2、Ａｌ2Ｏ3およびＢ2Ｏ3の合計モルパーセントと、アルカリ土類金属酸化物およびアルカリ金属酸化物の合計モルパーセントとの比で定義される
Ｃ（水分）≧２．４６、を有し、
ＨＴＶ（１０3ポイズ）と液相線との間の差としての１７７℃（３５０°Ｆ）を越えるΔＴ、ならびに
１５０ｎｇ／ｃｍ2／ｈｒを越える生溶解速度を有することを特徴とするガラス繊維。
【請求項２】
組成がモルパーセントで、
ＳｉＯ2                         ６６−６９．０
Ａｌ2Ｏ3                          ０−２．２
アルカリ土類金属酸化物            ７−１６
アルカリ金属酸化物                ９−１９
Ｂ2Ｏ3                            ０−７．１
からなる請求項１記載のガラス繊維。
【請求項３】
組成がモルパーセントで、
ＳｉＯ2                         ６６−６８．２５
Ａｌ2Ｏ3                          ０−２．２
アルカリ土類金属酸化物            ７−１３
アルカリ金属酸化物              １１−１８
Ｂ2Ｏ3                            ０−７．１
からなる請求項１記載のガラス繊維。
【請求項４】
ΔＴが少なくとも約２１８℃（４２５°Ｆ）である請求項１〜３のいずれかに記載のガラス繊維。
【請求項５】
繊維が、３００ｎｇ／ｃｍ2／ｈｒより大きい生溶解速度を有する請求項１〜４のいずれかに記載のガラス繊維。
【請求項６】
ΔＴが少なくとも約２１８℃（４２５°Ｆ）であり、生溶解速度が約４００ｎｇ／ｃｍ2／ｈｒより大きい請求項１〜３のいずれかに記載のガラス繊維。
【請求項７】
Ｃ（酸）≧２．００であり、Ｃ（生体）≦２．２３であり、かつ、Ｃ（水分）≧２．５０である請求項１のガラス繊維。
【請求項８】
Ｃ（酸）≧２．００であり、Ｃ（生体）≦２．２０であり、かつ、Ｃ（水分）≧２．６０である請求項１のガラス繊維。
【請求項９】
炎で細くされた、るつぼおよびマーブル法から製造されるガラス繊維であって、該繊維が揮発性酸化物の枯渇した外殻を有しており、該繊維がモルパーセントで、
ＳｉＯ2                         ６６−６９．０
Ａｌ2Ｏ3                          ０−２．２
アルカリ土類金属酸化物            ７−１６
アルカリ金属酸化物                ９−１９
Ｂ2Ｏ3                            ０−７．１
からなり、該ガラス繊維が、
ＳｉＯ2モルパーセントと、Ａｌ2Ｏ3、アルカリ土類金属酸化物、アルカリ金属酸化物およびＢ2Ｏ3の合計モルパーセントとの比で定義される
Ｃ（酸）≧２．００、
ＳｉＯ2およびＡｌ2Ｏ3の合計モルパーセントと、アルカリ土類金属酸化物、アルカリ金属酸化物およびＢ2Ｏ3の合計モルパーセントとの比で定義される
Ｃ（生体）≦２．２３、
ＳｉＯ2、Ａｌ2Ｏ3およびＢ2Ｏ3の合計モルパーセントと、アルカリ土類金属酸化物およびアルカリ金属酸化物の合計モルパーセントとの比で定義される
Ｃ（水分）≧２．５０、を有し、
ＨＴＶ（１０3ポイズ）と液相線との間の差としての１４９℃（３００°Ｆ）より大きいΔＴ、ならびに
約１５０ｎｇ／ｃｍ2／ｈｒより大きい生溶解速度を示すことを特徴とするガラス繊維。
【請求項１０】
Ｃ（酸）≧２．００であり、Ｃ（生体）≦２．２３であり、Ｃ（水分）≧２．５０であり、ΔＴが約２０４℃（４００°Ｆ）より大きく、生溶解速度≧３００ｎｇ／ｃｍ2／ｈｒを示す請求項９記載のガラス繊維。
【請求項１１】
ガラス繊維が、モルパーセントで
ＳｉＯ2                         ６６−６８．２５
Ａｌ2Ｏ3                          ０−２．２
アルカリ土類金属酸化物            ７−１３
アルカリ金属酸化物              １１−１８
Ｂ2Ｏ3                            ０−７．１
からなり、Ｃ（酸）≧２．００であり、Ｃ（生体）≦２．２０であり、Ｃ（水分）≧２．６０であり、ΔＴが約２０４℃（４００°Ｆ）より大きく、生溶解速度≧３００ｎｇ／ｃｍ2／ｈｒを示す請求項９記載のガラス繊細。
【請求項１２】
耐酸および耐湿性ガラス繊維であって、モルパーセントで、
ＳｉＯ2       ６６．５−６７．８
Ａｌ2Ｏ3       ０．５−１．５
Ｂ2Ｏ3          ５．０−７．０
ＣａＯ          ３．０−７．０
ＭｇＯ          ３．０−７．０
Ｎａ2Ｏ       １４．０−１７．０
Ｋ2Ｏ           ０．１−０．４
（ただしＣａＯとＭｇＯの合計は約８．０と１２．０との間である）
からなり、該ガラス繊維が２０４℃（４００°Ｆ）より大きいΔＴと、約３５０ｎｇ／ｃｍ2／ｈｒより大きいかまたは等しい生溶解速度を示すことを特徴とするガラス繊維。
【発明の詳細な説明】
技術分野
本発明は、るつぼおよびマーブル法による繊維化に適したガラス組成物から製造された繊維ガラス製品に関する。このガラス繊維は、他の望ましい諸性質を維持しながら、増大した生溶解性を示す。
関連技術の説明
繊維ガラスは、重合体マトリックス複合体の補強、車両のヘッドライナーおよびボンネットライナーとして使用するための熱成形可能な中間生成物の製造、空気および水の濾過媒体、音および熱の絶縁製品を含め、無数の用途をもつ。かかる材料類の製造および／またはそれに続く加工は、しばしば運搬処理工程を含むが、この工程は吸い込むことのできる切断繊維や破断繊維を生じる。そのような繊維を体から除去することは実際的ではなく、また不可能であるから、高度の生溶解性を示す、すなわち生体液体に迅速に溶解するガラス組成物を創製することが重要となってきた。
高い生溶解性が、考慮すべき唯一の因子であるならば、生溶解性の問題に対する解答は迅速に得ることができる。しかし、生溶解性であることに加えて、ガラス繊維は、多数の他の物理的、化学的諸特性をも有している必要がある。たとえば、電池のセパレーターのような多くの用途では、高い耐薬品（たとえば耐酸）性が要求される。容易に想像できるように、高い耐薬品性と高い生溶解性とは著しく対立する特性である。
ガラス繊維はまた、強くかつ耐湿性でなければならない。もし水分がガラス繊維をかなり弱めるときは、多くの用途に対するその適用性が害される。弱くなったガラス繊維は望ましい引張強さおよび引張弾性率を有さないだけでなく、一層容易にこわれ、あるいは砕けて吸入などの危険を増す。そのうえ、そもそも低い強度を有する耐湿性ガラス繊維は、また多くの要求を満たすことができない。たとえば、建築絶縁材は、圧縮形態で輸送される。もし絶縁製品のガラス繊維が弱く、あるいは脆いときは、多くの繊維が圧縮中に砕けて、生体に取り込まれ得る小繊維の数を増すだけでなく、その圧縮前の厚さの十分量を回復できない劣った製品を生じる。耐湿性でない強い繊維もまた、以下説明するように、特に湿潤貯蔵下では、多くの破損を示す。最後に、ガラス繊維は経済的に処理することができるガラス組成物から製造されなければならない。
ガラスウール繊維の二つの主な製造法は、るつぼおよびマーブル法と遠心または“回転”法（ｒｏｔａｒｙ  ｐｒｏｃｅｓｓ）である。後者では、溶融ガラスが、ガラス溶融炉の前炉から遠心スピンナーに入る。遠心スピンナーの回転に伴い、比較的大きな直径のガラスストランドがスピンナーの周辺に位置したオリフィスから流れ出る。この大きな直径のストランドは、スピンナーの周囲に位置したバーナーにより生じる強い熱ガスジェットと直ちに接触する。この熱ガスは、大きな直径のストランドを細めて細い伸びた繊維にし、この繊維は移動ベルト上に集めることができる。
ガラスは、結晶性ではなく無定形の”固体”であるから、溶融中または繊維化中の結晶化は、繊維ガラス形成工程を中断させ、悲惨な結果をまねく。回転法では、ガラス成分は、前炉に入る前にガラス溶融器でまず溶融される。従って、前炉への供給物は高温の溶融ガラスである。前炉から、スピンナーに供給された溶融ガラスは、ＨＴＶ（ｈｉｇｈ  ｔｅｍｐｅｒａｔｕｒｅ  ｖｉｓｃｏｓｉｔｙ：高温粘度）または“繊維化”温度に冷やされる。前炉には熱い溶融ガラスが供給され、前炉でのガラス温度はＨＴＶ以上であるから、結晶化の境界を規定する温度である、液相線とＨＴＶとの温度差（“ΔＴ”）は、回転法では著しく小さいことがある。
るつぼおよびマーブル法では、比較的大きな直径の”一次”ガラスストランド（一次物）が、るつぼの底に位置した孔から流下する。室温のマーブルが連続的に、または断続的にるつぼに添加されるため、温度が液相線温度以下に降下する多数の場所がるつぼ内に存在し、熱力学的に結晶化を起こし易く、工程を中断させることがある。工程が中断しないようにするためには、ＨＴＶ温度と液相線温度の間に相当の差、最小でも１４９℃（３００°Ｆ）を示すガラス組成物を使用しなければならない。従って、回転法用に処方された、低いΔＴを有するガラス組成物はるつぼおよびマーブル法で使用するのには適していない。
るつぼおよびマーブル法においてるつぼから流下する一次物は、熱ガスで細くされるのではなくて、炎により細くされ、従ってガラス繊維は回転法よりも更なる高温にさらされる。この更なる高温は、繊維の外側からガラス組成物中のより揮発性の化合物の損失をまねき、繊維内部とは異なる組成を有する”外殻”を生じる。その結果、るつぼおよびマーブル法繊維ガラスから製造したガラス繊維の生溶解性は、回転法から誘導されたガラス繊維のそれとは同一ではない。ガラス繊維は、必ず繊維端または円柱形外部から溶解しなければならないから、一層高い耐性の外殻は生溶解速度を劇的に低下させる。
発明の概要
驚くべきことに、最小で約１７７℃（３５０°Ｆ）の、ＨＴＶと液相線温度との差を示し、かつ狭いモルパーセント組成を満たし、さらに耐薬品性、耐湿性および生溶解性を支配する三つの特定の”Ｃ−比”の各々を満たす良好に規定された処方を有する、るつぼおよびマーブル加工に適したガラス組成物から、増大した生溶解性を有するガラス繊維を製造することができることが発見された。
好ましい実施形態の説明
本発明のガラスは、るつぼおよびマーブル法でのガラス繊維の製造に適するＨＴＶおよび液相線を有する。そのようなガラスは、一般に９８２℃（１８００°Ｆ）乃至１１４９℃（２１００°Ｆ）、好ましくは１０３８℃（１９００°Ｆ）乃至１０９３℃（２０００°Ｆ）のＨＴＶ（１０3ポイズ）を有し、ＨＴＶよりも最小で約１７７℃（３５０°Ｆ）、好ましくは２１８℃（４２５°Ｆ）、更に好ましくは２６０℃（５００°Ｆ）以上低い液相線を示さなければならない。これらの特性は、連続的に、経済的にガラス繊維を製造するために必要である。
ガラス組成物はモルパーセントで以下の組成範囲内になければならない。
ＳｉＯ2         ６６−６９．７
Ａｌ2Ｏ3          ０−  ２．２
ＲＯ              ７−１８
Ｒ2Ｏ             ９−２０
Ｂ2Ｏ3            ０−  ７．１
ここで、Ｒ2Ｏはアルカリ金属酸化物であり、ＲＯはアルカリ土類金属酸化物である。Ｒ2Ｏは好ましくは、最も大量部分がＮａ2Ｏであり、一方ＲＯはＭｇＯおよび／またはＣａＯ、好ましくはＭｇＯ／ＣａＯのモル比が１：３乃至３：１、更に好ましくは２：３乃至３：２の両者からなる。このガラスの化学的挙動は、ガラス組成物が満たさなければならない３つの比、Ｃ（酸）、Ｃ（生体）およびＣ（水分）により指図される。これらの比は、組成的に以下のように規定され、その場合すべての量はモルパーセントで表わされる：
Ｃ（酸）＝［ＳｉＯ2］／（［Ａｌ2Ｏ3］＋［Ｂ2Ｏ3］＋［Ｒ2Ｏ］＋［ＲＯ］），
Ｃ（生体）＝（［ＳｉＯ2］＋［Ａｌ2Ｏ3］）／（［Ｂ2Ｏ3］＋［Ｒ2Ｏ］＋［ＲＯ］），
Ｃ（水分）＝（［ＳｉＯ2］＋［Ａｌ2Ｏ3］＋［Ｂ2Ｏ3］）／（［Ｒ2Ｏ］＋［ＲＯ］）．
これらの比において、Ｃ（酸）は、酸環境での耐薬品性に関する比であり、Ｃ（生体）は、生溶解性に最も密接に関連した比であり、そしてＣ（水分）は湿潤環境での諸性質の保持に関連する比である。Ｃ（酸）およびＣ（水分）はできる限り大きく、一方Ｃ（生体）はできる限り小さいことが望ましい。同時に、全体の組成物のＨＴＶおよび液相線は、ガラス繊維加工に適したものでなければならない。高い生溶解性を有し、しかも耐薬品性、耐湿性のような他の必要な物理的諸性質を維持するるつぼおよびマーブルガラスが、Ｃ（酸）≧１．９５、Ｃ（生体）≦２．３０、かつＣ（水分）≧２．４０のとき得られることが分かった。
好ましくは、本発明の生溶解性繊維ガラスは、以下の各範囲内（モルパーセントで）にある組成を有する。
ＳｉＯ2         ６６−６９．０
Ａｌ2Ｏ3          ０−  ２．２
ＲＯ              ７−１６
Ｒ2Ｏ             ９−１９
Ｂ2Ｏ3            ０−  ７．１
最も好ましくは、本発明の生溶解性ガラス繊維は、以下の最も好ましい範囲内にある組成を有する。
ＳｉＯ2         ６６−６８．２５
Ａｌ2Ｏ3          ０−  ２．２
ＲＯ              ７−１３
Ｒ2Ｏ           １１−１８
Ｂ2Ｏ3            ０−  ７．１
本発明のガラス繊維の性能特性に関しては、Ｃ（酸）は２．００より大きいかまたは等しく；Ｃ（生体）は２．２３より小さいかまたは等しく、更に好ましくは２．２０より小さいかまたは等しく；そしてＣ（水分）は２．５０より大きいかまたは等しく、好ましくは２．６０より大きいかまたは等しいことが好ましい。前に説明したように、Ｃ（酸）およびＣ（水分）はできる限り高いことが最も望ましい。たとえば、３．００以上のＣ（水分）値が特に好ましい。また、より好ましいガラスは全ての”一層好ましい”Ｃ−比を有する必要はないという意味において、種々の各Ｃ−比は互いに独立であることに留意すべきである。
耐酸性は、電池工業標準試験により測定することができる。たとえば、典型的試験は、公称３μｍ直径の繊維５グラムを、比重１．２６を有する硫酸５０ｍｌ中に添加することを含む。３時間還流後、酸相を濾過により分離し、溶解した金属または他の元素を分析することができる。
生溶解速度の評価に使う操作は、Ｌａｗら（１９９０）に記載のものに類似している。操作は、評価対象の繊維０．５ｇ試料を、Ｇａｍｂｌｅ液として知られる合成生理液または合成細胞外液（ＳＥＦ）中で、３７℃の温度で、流量対繊維表面積比０．０２ｃｍ／ｈｒ乃至０．０４ｃｍ／ｈｒを達成するよう調節した速度で、１，０００時間まで浸出することから本質的になる。繊維を、プラスチック製支持網で裏張りした０．２μｍポリカーボネート濾過媒体の間の薄層に保持し、全組立て物を、液体が浸透できるポリカーボネート製試料槽内に置く。全フロー系を通して５％ＣＯ2／９５％Ｎ2の正圧を用いて、液ｐＨを７．４＋０．１に調節する。
特定の時間間隔で採取した液試料の、誘導結合プラズマ分光分析（ＩＣＰ）を用いた元素分析によって、溶解したガラスの全質量を計算する。このデータから、次の関係により、各繊維の型に対して総速度定数を計算できる。
ｋ＝〔ｄoρ（１−（Ｍ／Ｍo）0.5〕）／２ｔ
式中、ｋはＳＥＦ中の溶解速度定数であり、ｄoは初期繊維直径であり、ρは繊維からなるガラスの初期密度であり、Ｍoは繊維の初期質量であり、Ｍは繊維の最終質量であり（Ｍ／Ｍo＝残留質量分率）、またｔはデータを取った時間である。上記関係の誘導の詳細は、Ｌｅｉｎｅｗｅｂｅｒ（１９８２）ならびにＰｏｔｔｅｒおよびＭａｔｔｓｏｎ（１９９１）に示されている。ｋの値は、ｎｇ／ｃｍ2／ｈｒで記録することができ、好ましくは１５０の値を越える。与えられた試料の組の幾つかの繊維についての反復実験は、ｋ値は所定の組成に対し３％以内で一致することを示す。
この評価から得られたデータは選んだ試料の組内で有効に相関することができる。すなわちｋの誘導に使用した溶解性データは、均一（３．０μｍ）直径の実験試料から、初期試料表面積／液容量／単位時間および試料浸透性の同じ条件下でのみ得られた。繊維の長時間の溶解の正確な表示を得るために、データは３０日までの所要日数の実験から得た。ｎｇ／ｃｍ2／ｈｒで表わした好ましい生溶解速度定数は、１５０ｎｇ／ｃｍ2／ｈｒより大きく、好ましくは２００ｎｇ／ｃｍ2／ｈｒより大きく、更に好ましくは３００ｎｇ／ｃｍ2／ｈｒより大きく、最も好ましくは４００ｎｇ／ｃｍ2／ｈｒより大きいものである。
本発明を一般的に説明してきたが、ある特定の実施例を参照することにより、更に理解が得られる。実施例は例示の目的でのみ与えるもので、特にことわらない限り本発明を限定することを何ら意図するものではない。
実施例
比較実施例Ｃ１およびＣ２
Ｃ−比は、通常のＣ−ガラス（耐薬品ガラス）および米国特許第５，０５５，４２８号の表１の実施例１ａおよび２ｂに開示の”溶解性”ガラスに対し計算した。ガラス組成は重量パーセントである。ＨＴＶ（１０3ポイズ）および液相線は上記特許に報告されている。
0004718654.tif 000002
表１から分かるように、これら回転法ガラスのＣ−比は、耐酸性、耐湿性、生溶解性に関し、良好な性能を持つであろうことを示している。比較実施例２のガラスは、モデル生理食塩水（組成は開示されていない）において２１１ｎｇ／ｃｍ2／ｈｒの溶解速度を有すると、特許権者は報告している。しかし、ＨＴＶおよび液相線の温度を調べたところ、これらはそれぞれ２２７および２４７だけ異なることが分かった。従って、これらのガラス組成物をるつぼおよびマーブル繊維化に使用することはできない。これらの比較実施例は、回転法により加工可能なガラスにおける、一層高い生溶解性の得られ易さを示すのに役立つ。これらのガラスはるつぼおよびマーブル法で繊維ガラスを製造するのに使用することはできない。しかし、例えこれが可能であっても、炎で細くすることおよびそれに伴う繊維表面からの揮発性酸化物の損失は、測定される生溶解速度を約２乃至４の倍率だけ低下させることが予想される。
実施例１および２
るつぼおよびマーブル繊維化に使うため、２種のガラス処方物をマーブルに加工し、常法でガラス繊維を製造した。処方、Ｃ−比、ＨＴＶ（１０3ポイズ）、液相線、測定した生溶解性を表２に示す。成分はモルパーセントである。
0004718654.tif 000003
上記の各Ｃ−比は、表２のガラスは望ましい耐薬品性（酸および湿気の両者）および高い生溶解性を示すべきことを表わしている。高い生溶解性は、実際の試験で確認され、いずれの場合も、３００ｎｇ／ｃｍ2／ｈｒより相当高かった。
実施例３、比較実施例Ｃ３およびＣ４
それぞれ、耐酸性、耐湿性に対し、本発明のガラスを２種の市販ガラスと比較した。処方（モルパーセント）は、次の通りであった。
0004718654.tif 000004
実施例３のガラスの耐酸性を、比較実施例Ｃ３のそれと比較した。比較実施例Ｃ３のガラスは、上述したＣ−比についての要求を満たすが、組成制限を満たさないことが分かる。耐酸性試験の結果を表３ａに示す。
0004718654.tif 000005
耐湿性を決定するために、制御した湿度および温度の試験室で繊維に曲げによる応力をかける、応力腐食試験を用いた。この条件下で耐湿性を示す繊維は、砕けるのに一層時間がかかる。実施例３のガラスを、比較実施例Ｃ４のガラス、即ち絶縁および貯蔵の圧縮が結果として繊維破壊の潜在性を発生する建築絶縁に商業上使用されるガラスと比較した。５０時間後、実施例３のガラスは１２％だけ砕けたが、比較実施例Ｃ４の繊維は全てが破損した。
比較実施例Ｃ５およびＣ６
米国特許第４，５１０，２５２号の実施例３および同第４，６２８，０３８号の実施例２の回転法ガラスにつき、Ｃ−比を計算した。組成、計算したＣ−比、液相線、概算したＨＴＶ（１０3ポイズ）を下記表４にモルパーセントで示す。
0004718654.tif 000006
表から分かるように、比較実施例Ｃ５の耐酸性は低いことが予想され、その生溶解性も低いことが予想されるが、このガラスは良好な耐湿性を示すであろう。しかし、ＨＴＶ（１０3ポイズ）と液相線の間の差は、わずかに約１４７℃（２９７°Ｆ）であるから、このガラスはるつぼおよびマーブル法に使うには適当でない。比較実施例Ｃ６のガラスは、許容される値に近いＣ（酸）を示すが、Ｃ（生体）が高過ぎる。このガラスは、良好な耐湿性をもつであろう。しかし、液相線とＨＴＶ（１０3ポイズ）の間の差は僅かに７９℃（１７５°Ｆ）であるから、このガラスはるつぼおよびマーブル法に使用することはできない。
比較実施例７
米国特許第５，１０８，９５７号の実施例６につき、Ｃ−比および組成データ（モルパーセント）を次に示す。
0004718654.tif 000007
このガラスの生溶解性は許容限界にあるが、耐湿性および耐酸性は許容できる。しかし、ＨＴＶと液相線の間の差（ΔＴ）は、このガラスがるつぼおよびマーブル繊維化に不適当なことを示している。
実施例４−１２
本発明のパラメータ内に入る更なるガラス組成物を、次の表に示す。
0004718654.tif 000008
“実質的になる”の用語は、組成物の性質を実質的に変えない限り、追加の成分を添加できることを意味する。生溶解速度を１５０ｎｇ／ｃｍ2／ｈｒ以下に落とす、またはΔＴを１７７℃（３５０°Ｆ）以下の値に下げる物質は、組成物を実質的に変える物質である。好ましくは、ガラス組成物は、避けられない不純物を除き、酸化鉄、酸化鉛、フッ素、リン酸塩（Ｐ2Ｏ5）、ジルコニア、他の高価な酸化物を含まない。回転法ガラス組成物は、一般にるつぼおよびマーブル繊維化に不適当であるが、その逆は成り立たず、本発明のガラス組成物は、回転法により製造される繊維を与え、しかも高い生溶解速度をもつ。
本発明を十分に説明してきたが、本発明の精神または範囲から逸脱することなく、多くの変更と変形を行えることは、当業者には明らかである。